(57)【特許請求の範囲】
【請求項１】
ポリオレフィンを加熱溶融して形成された成形体における球晶の成長を抑制するためのポリオレフィン用結晶核剤であって、重量平均分子量が８００以上であり、かつ末端が封止されていない鎖状ポリアルキルアリールシランを含む結晶核剤。
【請求項２】
鎖状ポリアルキルアリールシランの重量平均分子量が１０００〜３００００である請求項１記載の結晶核剤。
【請求項３】
鎖状ポリアルキルアリールシランの重量平均分子量が１２００〜２５００である請求項１又は２記載の結晶核剤。
【請求項４】
鎖状ポリアルキルアリールシランが２０℃で固体状である請求項１〜３のいずれかに記載の結晶核剤。
【請求項５】
ポリオレフィン及び請求項１〜４のいずれかに記載の結晶核剤を含む樹脂組成物。
【請求項６】
ポリオレフィンのメルトマスフローレイトが０．０７〜１．０ｇ／１０分である請求項５記載の樹脂組成物。
【請求項７】
ポリオレフィンの密度が０．９３０〜０．９６０ｋｇ／ｍ３である請求項５又は６記載の樹脂組成物。
【請求項８】
ポリオレフィンがポリエチレン系樹脂である請求項５〜７のいずれかに記載の樹脂組成物。
【請求項９】
鎖状ポリアルキルアリールシランの割合が、ポリオレフィン１００重量部に対して０．１〜６重量部である請求項５〜８のいずれかに記載の樹脂組成物。
【請求項１０】
請求項５〜９のいずれかに記載の樹脂組成物で形成された成形体。
【請求項１１】
水と接触させる配管である請求項１０記載の成形体。
【請求項１２】
加熱水を流通させる温水用配管である請求項１０又は１１記載の成形体。
【請求項１３】
ポリオレフィンに請求項１〜４のいずれかに記載の結晶核剤を配合して成形体を形成することにより、加熱水と接触しても成形体が劣化するのを抑制する方法。
【発明の詳細な説明】
【技術分野】
【０００１】
本発明は、ポリオレフィンで形成された成形体における球晶の成長を抑制するためのポリオレフィン用結晶核剤及びこの結晶核剤を含むポリオレフィン組成物並びにこの組成物で形成された成形体及びその劣化を抑制する方法に関する。
【背景技術】
【０００２】
水道用や温水用の配管やタンクとして、ポリエチレン（ＰＥ）やポリブテン（ＰＢ）等の樹脂配管やタンクが使用されている。近年、台所や風呂などの給湯設備の普及により、長時間に亘り、樹脂配管が温水や熱水などの加熱水に晒されることにより、樹脂配管が劣化し、亀裂などが生じることが問題となっている。特に、ポリエチレンは結晶成長が早く、成形時の高温下や加熱水に晒されることにより、結晶が成長し、脆化の原因となる。一方、ポリシランは、高い樹脂相溶性、撥水性、難燃性などを付与できる添加剤として知られている。
【０００３】
特開２００３−２６８１０８号公報（特許文献１）には、１又は複数種のポリマーと、ポリシランからなる相溶化剤とを含むプラスチック材料が開示されている。この文献の実施例には、ポリエチレン製ガス管の廃材粉砕物１００重量部と、数平均分子量２７００の直鎖状ポリメチルフェニルシラン１重量部とを溶融混練して得られたストランド状チップ、前記廃材粉砕物１００重量部と、末端がトリメチルシリル基で封止（封鎖）された数平均分子量２７００の直鎖状ポリメチルフェニルシラン０．５重量部と、反応性相溶化剤０．５重量部とを溶融混練して得られたストランド状チップが記載されている。この文献では、ポリシランを樹脂の相溶化剤として用いることにより、廃棄プラスチックなどの機械的物性を改善する目的が記載されており、実施例でも、相溶化剤の配合により引張り降伏点強度が改善されることが示されている。
【０００４】
すなわち、この文献には、ポリシランを相溶化剤として使用することが開示されており、結晶化との関係や熱水（温水）に対する耐久性については記載されていない。
【０００５】
特開２００８−２０１８４９号公報（特許文献２）には、超高分子量ポリエチレンの優れた特性（耐衝撃性など）を維持しつつ、引張強度などの機械的強度又は機械的特性を改善できる樹脂組成物として、超高分子量ポリエチレンとポリシランとで構成されている樹脂組成物が開示されている。この文献の実施例では、超高分子量ポリエチレン１００重量部と、重量平均分子量５００の直鎖状ポリメチルフェニルシラン５重量部とを溶融混練して得られるサンプルや、超高分子量ポリエチレン９０〜７０重量部と、ポリプロピレン１０〜３０重量部と、重量平均分子量５００の直鎖状ポリメチルフェニルシラン５重量部とを溶融混練して得られるサンプルについて、熱変形温度、衝撃強度及び引張破断伸びが評価されている。
【０００６】
すなわち、この文献には、超高分子量ポリエチレンの改質剤が開示されているが、超高分子量ポリエチレンは、エンジニアリングプラスチックに分類される樹脂であり、汎用のポリオレフィンとは挙動が大きく異なる。さらに、この文献にも、ポリシランは超高分子量ポリエチレンの機械的特性を改善することが開示されているだけであり、結晶化との関係や熱水に対する耐久性については記載されていない。
【０００７】
福西佐季子ら，成形加工シンポジア，２０１３．１０．３１，「ポリシランブレンドポリエチレンの構造と物性評価」（非特許文献１）には、非架橋ポリエチレンにポリシランをブレンドして射出成形することにより、高温水への耐久性を向上することが記載されている。この文献には、重量平均分子量５２０及び数平均分子量３４０のポリシランを、非架橋ポリエチレンに対して３重量％又は６重量％添加することにより、ポリシランを添加しない非架橋ポリエチレンに比べて接触角や熱重量減少温度が増加すること、ラメラ組織は顕著な変化はなく、アモルファス相が減少し、結晶層が増加することで、高温水での耐久性が向上することが記載されている。
【０００８】
福西佐季子ら，成形加工，２０１４，「ポリシラン添加による温水用樹脂管の耐久性向上」（非特許文献２）には、非架橋ポリエチレンにポリシランをブレンドして押出成形することにより、高温水への耐久性を向上することが記載されている。この文献には、重量平均分子量６００及び数平均分子量５２０のポリシランを、非架橋ポリエチレンに対して０．３重量％、１重量％又は３重量％添加することにより、ポリシランを添加しない非架橋ポリエチレンに比べて、酸化劣化や銅害が抑制されるとともに、球晶の肥大が抑制され、破断伸びの劣化を抑制でき、耐久性が向上したことが記載されている。
【０００９】
非特許文献１及び２には、ポリシランを用いることにより、温水に対する耐久性を向上することが記載され、非特許文献２には、球晶の成長を抑制することにより、ポリエチレンで形成された樹脂管の耐久性を向上できることが記載されている。しかし、これらのポリシランでも、ポリオレフィンで形成された成形体の劣化を抑制する効果は充分ではなく、温水を長期間流通させる配管としての耐久性は十分ではなかった。特に、球晶について開示されている非特許文献２でも、押出成形で得られたポリエチレン樹脂管において、ポリシランの配合により球晶のサイズは若干小さくなっているものの、５μｍの球晶が成長している。
【先行技術文献】
【特許文献】
【００１０】
【特許文献１】特開２００３−２６８１０８号公報（特許請求の範囲、従来の技術、実施例）
【特許文献２】特開２００８−２０１８４９号公報（特許請求の範囲、実施例）
【非特許文献】
【００１１】
【非特許文献１】福西佐季子ら，成形加工シンポジア，２０１３．１０．３１，「ポリシランブレンドポリエチレンの構造と物性評価」（第３６３〜３６４頁）
【非特許文献２】福西佐季子ら，成形加工，２０１４，「ポリシラン添加による温水用樹脂管の耐久性向上」（第３６５〜３６６頁）
【発明の概要】
【発明が解決しようとする課題】
【００１２】
従って、本発明の目的は、ポリオレフィンで形成された成形体における球晶の成長を抑制できるポリオレフィン用結晶核剤及びこの結晶核剤を含むポリオレフィン組成物並びにこの組成物で形成された成形体及びその劣化を抑制する方法を提供することにある。
【００１３】
本発明の他の目的は、温水などの加熱水に晒されてもポリオレフィンで形成された成形体の結晶構造のムラや酸化などの劣化を抑制できるポリオレフィン用結晶核剤及びこの結晶核剤を含むポリオレフィン組成物並びにこの組成物で形成された成形体及びその劣化を抑制する方法を提供することにある。
【課題を解決するための手段】
【００１４】
本発明者らは、前記課題を達成するため鋭意検討した結果、重量平均分子量８００以上のポリシランが、ポリオレフィンで形成された成形体における球晶の成長を抑制でき、ポリオレフィン用結晶核剤として優れることを見出し、本発明を完成した。
【００１５】
すなわち、本発明の結晶核剤は、ポリオレフィンで形成された成形体における球晶の成長を抑制するためのポリオレフィン用結晶核剤であって、重量平均分子量８００以上のポリシランを含む。前記ポリシランの重量平均分子量は１０００〜３００００（特に１２００〜２５００）程度である。前記ポリシランは、末端が封止されていない鎖状ポリアルキルアリールシランであってもよい。前記ポリシランは、２０℃で固体状であってもよい。
【００１６】
本発明には、ポリオレフィン及び前記結晶核剤を含む樹脂組成物も含まれる。前記ポリオレフィンのメルトマスフローレイトが０．０７〜１．０ｇ／１０分程度である。前記ポリオレフィンの密度は０．９３０〜０．９６０ｋｇ／ｍ３程度である。前記ポリオレフィンはポリエチレン系樹脂であってもよい。前記ポリシランの割合は、ポリオレフィン１００重量部に対して０．１〜６重量部程度である。
【００１７】
本発明には、前記樹脂組成物で形成された成形体も含まれる。本発明の成形体は、水と接触させる配管（特に加熱水を流通させる温水用配管）であってもよい。
【００１８】
本発明には、ポリオレフィンに前記結晶核剤を配合して成形体を形成することにより、加熱水と接触しても成形体が劣化するのを抑制する方法も含まれる。
【発明の効果】
【００１９】
本発明では、結晶核剤が重量平均分子量８００以上のポリシランを含むため、ポリオレフィンで形成された成形体における球晶の成長を抑制できる。そのため、温水などの加熱水に晒されてもポリオレフィンで形成された成形体の劣化（結晶構造のムラや酸化劣化などに起因する機械的特性の低下）を抑制できる。
【図面の簡単な説明】
【００２０】
【図１】図１は、比較例１で得られた試験片の電子顕微鏡写真である。
【図２】図２は、比較例２で得られた試験片の電子顕微鏡写真である。
【図３】図３は、実施例１で得られた試験片の電子顕微鏡写真である。
【図４】図４は、実施例２で得られた試験片の電子顕微鏡写真である。
【図５】図５は、比較例３において１１０℃の温水に７０００時間浸漬した試験片の破断伸びの変化を示すグラフである。
【図６】図６は、実施例３において１１０℃の温水に７０００時間浸漬した試験片の破断伸びの変化を示すグラフである。
【図７】図７は、実施例４において１１０℃の温水に７０００時間浸漬した試験片の破断伸びの変化を示すグラフである。
【発明を実施するための形態】
【００２１】
［結晶核剤］
本発明のポリオレフィン用結晶核剤は、ポリシランを含み、ポリオレフィンで形成された成形体における球晶の成長を抑制できる。すなわち、ポリオレフィン（特にポリエチレン系樹脂）で形成された成形体は、通常、結晶域と非晶域とを有しているが、成形体を形成するための加熱溶融や、成形後の加熱により、結晶域において、ラメラ晶が成長した断面円形状の球晶が成長（肥大）し、成形体を構成するポリエチレンの結晶構造にムラ（マイクロレベルでのムラ）ができる。そのため、球晶によるムラがウイークポイントとなって、成形体の機械的特性（可撓性や靱性など）が低下し、脆化が進行することにより、亀裂などが発生し易くなる。これに対して、本発明では、ポリシランを結晶核剤として用いることにより、球晶を瞬時にナノレベルで生成できるためか、成形時の加熱溶融における球晶の成長や、成形後の加熱による球晶の成長を抑制できる。
【００２２】
さらに、成形体が温水を長期間流通させる配管である場合、温水による加熱に加えて、銅などの金属成分の存在などにより、可撓性の低下に加えて、成形体においてフリーラジカルの発生が促進されてポリマーが分解し、最終的に酸化劣化する。このような酸化劣化に対しても、ポリシラン自身の撥水性により極性を有する物質との接触を抑制できるためか、酸化劣化も抑制できる。
【００２３】
なお、これまでの技術常識では、ポリオレフィンの結晶性が高くなると、硬さは上昇するものの、靱性（伸びなどの可撓性）は低下し、硬さと靱性とは両立困難なトレードオフの関係にあると考えられていた。これに対して、本発明では、特定のポリシランは、結晶構造に関係する物理的な側面と、酸化劣化に関係する化学的な側面の両面においてポリオレフィンに作用し、その劣化を抑制していると推定できる。特に、球晶の成長を抑制してマイクロレベルでの均一な結晶構造を実現できるため、硬さと靱性とのバランスを高度に両立できたと推定できる。
【００２４】
ポリシランは、Ｓｉ−Ｓｉ結合を有する直鎖状、環状、分岐鎖状、又は網目状の化合物であれば特に限定されないが、通常、下記式（１）及び（２）で表される構造単位のうち少なくとも１つの構造単位を有する場合が多い。
【００２５】
【化１】
0006484102.tif 000002
【００２６】
（式中、Ｒ１〜Ｒ３は、同一又は相異なって、水素原子、ヒドロキシル基、有機基又はシリル基を示す）。
【００２７】
前記式（１）及び（２）において、Ｒ１〜Ｒ３で表される有機基としては、炭化水素基（アルキル基、アルケニル基、シクロアルキル基、シクロアルケニル基、アリール基、アラルキル基）、これらの炭化水素基に対応するエーテル基（アルコキシ基、シクロアルキルオキシ基、アリールオキシ基、アラルキルオキシ基など）などが挙げられる。通常、前記有機基は、アルキル基、アルケニル基、シクロアルキル基、アリール基、アラルキル基などの炭化水素基である場合が多い。また、水素原子やヒドロキシル基、アルコキシ基、シリル基などは末端に置換している場合が多い。
【００２８】
前記式（１）及び（２）のＲ１〜Ｒ３において、アルキル基としては、メチル、エチル、プロピル、イソプロピル、ブチル、ｔ−ブチル、ペンチル、ヘキシルなどのＣ１−１４アルキル基（好ましくはＣ１−１０アルキル基、さらに好ましくはＣ１−６アルキル基）が挙げられる。
【００２９】
アルコキシ基としては、メトキシ、エトキシ、プロポキシ、イソプロポキシ、ブトキシ、ｔ−ブトキシ、ペンチルオキシなどのＣ１−１４アルコキシ基が挙げられる。
【００３０】
アルケニル基としては、ビニル、アリル、ブテニル、ペンテニルなどのＣ２−１４アルケニル基が挙げられる。
【００３１】
シクロアルキル基としては、シクロペンチル、シクロヘキシル、メチルシクロヘキシルなどのＣ５−１４シクロアルキル基などが挙げられる。シクロアルキルオキシ基としては、シクロペンチルオキシ、シクロヘキシルオキシなどのＣ５−１４シクロアルキルオキシ基などが挙げられる。シクロアルケニル基としては、シクロペンテニル、シクロヘキセニルなどのＣ５−１４シクロアルケニル基などが挙げられる。
【００３２】
アリール基としては、フェニル、メチルフェニル（トリル）、ジメチルフェニル（キシリル）、ナフチルなどのＣ６−２０アリール基（好ましくはＣ６−１５アリール基、さらに好ましくはＣ６−１２アリール基）などが挙げられる。アリールオキシ基としては、フェノキシ、ナフチルオキシなどのＣ６−２０アリールオキシ基などが挙げられる。アラルキル基としては、ベンジル、フェネチル、フェニルプロピルなどのＣ６−２０アリール−Ｃ１−４アルキル基などが挙げられる。アラルキルオキシ基としては、ベンジルオキシ、フェネチルオキシ、フェニルプロピルオキシなどのＣ６−２０アリール−Ｃ１−４アルキルオキシ基などが挙げられる。
【００３３】
シリル基としては、シリル基、ジシラニル基、トリシラニル基などのＳｉ１−１０シラニル基（好ましくはＳｉ１−６シラニル基）などが挙げられる。
【００３４】
また、Ｒ１〜Ｒ３が、前記有機基（アルキル基、アリール基など）又はシリル基である場合には、その水素原子の少なくとも１つが、置換基（又は官能基）により置換されていてもよい。このような置換基（又は官能基）は、例えば、ヒドロキシル基、アルキル基、アリール基、アルコキシ基などの前記と同様の基であってもよい。
【００３５】
これらのうち、Ｒ１〜Ｒ３は、アルキル基（例えば、メチル基などのＣ１−４アルキル基）、アリール基（例えば、フェニル基などのＣ６−２０アリール基）などである場合が多く、少なくともアリール基を含むのが好ましい。
【００３６】
ポリシランが非環状構造（直鎖状、分岐鎖状、網目状）の場合、末端は、封止されていてもよいが、球晶の抑制効果が大きい点から、封止されていないのが好ましい。末端が封止されていないポリシランにおいて、末端のケイ素原子は、通常、前記有機基に加えて、水素原子、ヒドロキシル基、ハロゲン原子（塩素原子など）など（特にヒドロキシル基）を有している場合が多い。さらに、末端が封止されていないポリシランにおいて、末端のケイ素原子は、球晶の成長を抑制する効果が大きい点から、前記有機基として、アリール基（特にフェニル基などのＣ６−１２アリール基）を含むのが好ましく、アリール基（特にフェニル基などのＣ６−１２アリール基）及びアルキル基（特にメチル基などのＣ１−３アルキル基）を含むのが特に好ましい。
【００３７】
具体的なポリシランとしては、例えば、前記式（１）で表される構造単位を有する直鎖状又は環状ポリシラン、前記式（２）で表される構造単位を有するポリシラン（分岐鎖状又は網目状ポリシラン）、前記式（１）及び（２）で表される構造単位を組み合わせて有するポリシラン（分岐鎖状又は網目状ポリシラン）などが挙げられる。これらのポリシランにおいて、前記式（１）及び（２）で表される構造単位は、それぞれ、単独で又は２種以上組み合わせてもよい。なお、分岐鎖状又は網目状ポリシランは、下記式（３）で表される構造単位をさらに含んでいてもよい。
【００３８】
【化２】
0006484102.tif 000003
【００３９】
代表的なポリシランとしては、鎖状又は環状ポリシラン、例えば、ポリジアルキルシラン［例えば、ポリジメチルシラン、ポリメチルプロピルシラン、ポリメチルブチルシラン、ポリメチルペンチルシラン、ポリジブチルシラン、ポリジヘキシルシラン、ジメチルシラン−メチルへキシルシラン共重合体など］、ポリアルキルアリールシラン［例えば、ポリメチルフェニルシラン、メチルフェニルシラン−フェニルヘキシルシラン共重合体など］、ポリジアリールシラン（例えば、ポリジフェニルシランなど）、ジアルキルシラン−アルキルアリールシラン共重合体（例えば、ジメチルシラン−メチルフェニルシラン共重合体、ジメチルシラン−フェニルヘキシルシラン共重合体、ジメチルシラン−メチルナフチルシラン共重合体など）などが挙げられる。これらのポリシランは、単独で又は二種以上組み合わせて使用できる。
【００４０】
これらのうち、配管などの成形体の耐久性の向上効果が大きい点から、Ｒ１がアリール基（特にＣ６−２０アリール基）であり、かつＲ２がアリール基（特にＣ６−２０アリール基）又はアルキル基（特にＣ１−６アルキル基）である構造単位（１）を有するポリシラン（特に鎖状又は環状ポリシラン）、例えば、ポリＣ１−６アルキルＣ６−２０アリールシラン（例えば、ポリＣ１−３アルキルＣ６−１０アリールシラン）、ポリジＣ６−２０アリールシラン（例えば、ポリジＣ６−１０アリールシラン）が好ましい。さらに、ポリオレフィンに対する相溶性に優れ、配管などの成形体の機械的特性を向上できる点から、鎖状ポリアルキルアリールシラン、環状ジアリールシランが好ましく、球晶の成長を抑制する効果が大きい点から、鎖状ポリアルキルアリールシラン（特に鎖状ポリＣ１−３アルキルＣ６−１２アリールシラン）が好ましい。
【００４１】
ポリシランは、加熱により結晶化が進行するポリオレフィン中での自由度を担保できる点から、ポリオレフィンに対する反応性基（例えば、ラジカル重合性基）を実質的に含まないのが好ましく、前記反応性基を含まないのが特に好ましい。
【００４２】
ポリシランの重量平均分子量は、ＧＰＣ（ポリスチレン換算）による測定方法において、８００以上（例えば８００〜５００００程度）であればよいが、好ましくは１０００〜３００００（例えば１２００〜２５０００）、さらに好ましくは１３００〜２００００（特に１４００〜１８０００）程度である。ポリシランの分子量が小さすぎると、ポリオレフィン成形体における球晶の成長を抑制する効果が低下する。さらに、球晶の成長及び酸化劣化を高度に抑制できる点から、ポリシランの重量平均分子量は、例えば８００〜５０００（例えば１０００〜３０００）、好ましくは１２００〜２５００（例えば１３００〜２０００）、さらに好ましくは１４００〜１８００（特に１５００〜１７００）程度であってもよい。また、ブリードアウトが抑制され、球晶の成長及び酸化劣化を長期間に亘り抑制できる点から、ポリシランの重量平均分子量は、例えば３０００〜３００００、好ましくは５０００〜２５０００、さらに好ましくは１００００〜２００００（特に１５０００〜１８０００）程度であってもよい。
【００４３】
ポリシランの平均重合度は、ケイ素原子換算（すなわち、一分子当たりのケイ素原子の平均数）で、例えば５〜５００、好ましくは８〜３００、さらに好ましくは１０〜２００（特に１２〜１５０）程度であってもよい。
【００４４】
ポリシランは、室温（例えば２０℃）で、液体状であってもよいが、球晶の成長を抑制する効果が大きい点から、固体状が好ましい。
【００４５】
結晶核剤は、ポリシランに加えて、他の成分（安定剤のなどの慣用の添加剤など）と組み合わせてもよいが、結晶核剤全体に対して９０重量％以上のポリシランを含むのが好ましく、通常、ポリシラン単独で形成されている。他の成分と組み合わせる場合、他の成分の割合は、ポリシラン１００重量部に対して０．０１〜１０重量部（特に０．１〜５重量部）程度である。
【００４６】
ポリシランは、慣用の方法、例えば、マグネシウムを還元剤としてハロシラン類を脱ハロゲン縮重合させる方法（「マグネシウム還元法」、ＷＯ９８／２９４７６号公報など）、アルカリ金属の存在下でハロシラン類を脱ハロゲン縮重合させる方法（「キッピング法」、J.Am.Chem.Soc.,110,124(1988)、Macromolecules,23,3423(1990)など）、電極還元によりハロシラン類を脱ハロゲン縮重合させる方法（J.Chem.Soc.,Chem.Commun.,1161(1990)、J.Chem.Soc.,Chem.Commun.897(1992)など）、金属触媒の存在下にヒドロシラン類を脱水素縮重合させる方法（特開平４−３３４５５１号公報など）、ビフェニルなどで架橋されたジシレンのアニオン重合による方法（Macromolecules,23,4494(1990)など）、環状シラン類の開環重合による方法などにより得ることができる。
【００４７】
［ポリオレフィン］
本発明の樹脂組成物は、前記結晶核剤及びポリオレフィンを含む。ポリオレフィンは、例えば、エチレン、プロピレン、１−ブテン、１−ペンテン、１−ヘキセン、３−メチルペンテン、４−メチルペンテンなどのα−オレフィン（特に、エチレン、プロピレンなどのα−Ｃ２−６オレフィン）を主要な重合成分とする重合体であってもよい。
【００４８】
前記α−オレフィン以外の共重合性単量体としては、例えば、（メタ）アクリル系単量体［例えば、（メタ）アクリル酸メチルや（メタ）アクリル酸エチルなどの（メタ）アクリル酸Ｃ１−６アルキルエステルなど］、不飽和カルボン酸類（例えば、無水マレイン酸など）、ビニルエステル類（例えば、酢酸ビニル、プロピオン酸ビニルなど）、ジエン類（ブタジエン、イソプレンなど）などが挙げられる。これらの単量体は、単独で又は二種以上組み合わせて使用できる。
【００４９】
ポリオレフィンとしては、例えば、ポリエチレン系樹脂、ポリブテン系樹脂などが挙げられる。これらのポリオレフィンは、単独で又は二種以上組み合わせて使用できる。
【００５０】
これらのポリオレフィンのうち、ポリエチレン系樹脂、ポリブテン系樹脂などのポリＣ２−４オレフィン系樹脂が好ましく、球晶の成長を抑制する効果が大きい点から、ポリエチレン系樹脂が特に好ましい。
【００５１】
ポリエチレン系樹脂は、エチレンホモポリマー（単独重合体）であってもよく、エチレンコポリマー（共重合体）であってもよい。コポリマーに含まれる共重合性単量体としては、例えば、オレフィン類（例えば、プロピレン、１−ブテン、１−ペンテン、１−ヘキセン、３−メチルペンテン、４−メチルペンテン、１−オクテンなどのα−Ｃ３−８オレフィンなど）、（メタ）アクリル系単量体［例えば、（メタ）アクリル酸メチルや（メタ）アクリル酸エチルなどの（メタ）アクリル酸Ｃ１−６アルキルエステルなど］、不飽和カルボン酸類（例えば、無水マレイン酸など）、ビニルエステル類（例えば、酢酸ビニル、プロピオン酸ビニルなど）、ジエン類（ブタジエン、イソプレンなど）などが挙げられる。これらの共重合性単量体は、単独で又は二種以上組み合わせて使用できる。これらの共重合性単量体のうち、プロピレン、１−ブテン、１−ヘキセン、４−メチルペンテン、１−オクテンなどのα−Ｃ３−８オレフィンが好ましい。共重合性単量体の割合は３０モル％以下（例えば、０．０１〜３０モル％）、好ましくは２０モル％以下（例えば、０．１〜２０モル％）、さらに好ましくは１０モル％以下（例えば、１〜１０モル％）程度である。コポリマーは、ランダム共重合体、ブロック共重合体などであってもよい。
【００５２】
ポリエチレン系樹脂としては、例えば、低、中又は高密度ポリエチレン、直鎖状低密度ポリエチレン、エチレン−プロピレン共重合体、エチレン−ブテン−１共重合体、エチレン−プロピレン−ブテン−１共重合体、エチレン−（４−メチルペンテン−１）共重合体などが挙げられる。これらのポリエチレン系樹脂は、単独で又は二種以上組み合わせて使用できる。これらのポリオレフィン樹脂のうち、球晶の成長を抑制する効果が大きい点から、中又は高密度ポリエチレン（特に中密度ポリエチレン）が特に好ましい。
【００５３】
ポリオレフィン（特にポリエチレンなどのポリエチレン系樹脂）のメルトマスフローレイト（ＭＦＲ）は、ＪＩＳ  Ｋ７２１０に準拠した測定方法において、例えば、０．０７〜１．０ｇ／１０分、好ましくは０．１〜０．８ｇ／１０分、さらに好ましくは０．１〜０．７ｇ／１０分程度である。ＭＦＲが小さすぎると、成形体の耐久性が低下し、ＭＦＲが大きすぎると、成形性が低下するとともに、球晶の成長を抑制する効果が低下する虞がある。
【００５４】
ポリオレフィン（特に、ポリエチレンなどのポリエチレン系樹脂）の密度は、ＪＩＳ  Ｋ７１１２に準拠して、０．９１０〜０．９６０ｋｇ／ｍ３程度の範囲から選択できるが、水（特に加熱水）を流通又は収容するための配管やタンクに必要な強度を有し、かつ耐久性の向上効果も大きい点から、例えば０．９３０〜０．９６０ｋｇ／ｍ３、好ましくは０．９３０〜０．９５０ｋｇ／ｍ３、さらに好ましくは０．９３０〜０．９４０ｋｇ／ｍ３程度である。密度が小さすぎると、成形体の耐久性が低下し、大きすぎると、球晶の成長を抑制する効果が低下する虞がある。
【００５５】
ポリオレフィン（特に、ポリエチレンなどのポリエチレン系樹脂）の結晶化度は、例えば５０〜７０％、好ましくは５０〜６０％、さらに好ましくは５５〜６０％程度である。結晶化度が小さすぎると、成形体の耐久性が低下し、大きすぎると、球晶の成長を抑制する効果が低下する虞がある。なお、結晶化度の測定方法は、例えば、ＸＲＤ（Ｘ線回折による面積法）の方法で測定できる。
【００５６】
［樹脂組成物の特性及び調製方法並びに成形体］
結晶核剤の割合は、ポリオレフィン１００重量部に対して、例えば０．１〜１０重量部（例えば０．１５〜１０重量部）、好ましくは０．２〜８重量部（例えば０．２〜６重量部）、さらに好ましくは０．２５〜５重量部（特に０．３〜４重量部）程度である。さらに、結晶核剤は、少量であっても、高い効果を示し、結晶核剤の割合は、ポリオレフィン１００重量部に対して、例えば０．１〜５重量部、好ましくは０．３〜３重量部、さらに好ましくは０．５〜２重量部（特に０．８〜１．５重量部）程度であってもよい。結晶核剤の割合が少なすぎると、成形体の耐久性が低下し、多すぎると、成形体の機械的特性が低下する上に、表面にブリードアウトして、配管の場合には水を汚染する虞がある。
【００５７】
本発明の樹脂組成物は、さらに慣用の添加剤、例えば、難燃剤、充填剤、安定剤（例えば、酸化防止剤、オゾン劣化防止剤、紫外線吸収剤、光安定剤など）、可塑剤、軟化剤、界面活性剤、滑剤、離型剤、帯電防止剤、着色剤などを含んでいてもよい。
【００５８】
本発明の樹脂組成物は、ブリードアウトを抑制でき、配管などの成形体の耐久性も向上できる点から、架橋剤（特に重合性基を有する架橋剤）を実質的に含まないのが好ましく、架橋剤を含まないのが特に好ましい。
【００５９】
本発明の樹脂組成物は、球晶の成長を抑制できるため、結晶性に均一性に優れており、ラマンによる結晶性パラメーターの分散度（１１０℃の温水に７０００時間浸漬後における変化率）は１００％以下であり、好ましくは５０％以下、さらに好ましくは３０％以下（例えば１〜３０％程度）である。なお、ラマンによる結晶性パラメーターの分散度は、後述する実施例に記載の方法で測定できる。
【００６０】
本発明の樹脂組成物は、耐久性に優れ、加熱水に晒されても、機械的特性の低下が抑制され、例えば、１１０℃の温水中に７０００時間浸漬後の破断伸びは１５０％以上、好ましくは２００〜５００％、さらに好ましくは３００〜４５０％程度である。
【００６１】
さらに、本発明の樹脂組成物は、耐久性に優れ、加熱水に晒されても、酸化劣化も抑制され、例えば、１１０℃の温水中に３０００時間浸漬後の酸化誘導時間は、６０分以上、好ましくは７０分以上、さらに好ましくは８０分以上であってもよい。なお、酸化誘導時間は、後述する実施例に記載の方法で測定できる。
【００６２】
本発明の樹脂組成物は、結晶核剤とポリオレフィンとを慣用の方法により混合して調製でき、ペレット状などのポリオレフィンと結晶核剤とを溶融混合することにより調製してもよい。
【００６３】
本発明の成形体は、前記樹脂組成物で形成されていれば、特に限定されないが、内部で水と接触する成形体であるのが好ましい。このような成形体としては、水を流通又は収容するための配管又はタンク（容器）が好ましく、加熱水や金属成分を含む水に対する耐久性が高いため、水道用や温水用配管又はタンクが特に好ましい。金属成分としては、例えば、銅、亜鉛、鉄などを含む金属成分などが挙げられる。これらの金属成分のうち、ポリオレフィンの分解促進能が大きい点から、銅を含む金属成分を含む水に対して適用するのが好ましい。さらに、金属成分を含む温水や熱水などの加熱水に晒されると、ポリオレフィンの分解が促進されるため、加熱水を流通させる給湯器（温水器）や暖房器などの温水用配管又はタンク（特に温水用配管）として利用するのが特に好ましい。
【００６４】
本発明の成形体（配管など）は、慣用の成形法、例えば、射出成形法、射出圧縮成形法、押出成形法、ブロー成形法などにより、本発明の樹脂組成物を成形して形成できる。
【００６５】
本発明の成形体（配管など）の厚みは、１．０ｍｍ以上であればよく、例えば、１．０〜７．０ｍｍ、好ましくは１．０〜３．３ｍｍ、さらに好ましくは１．０〜２．１ｍｍ程度である。
【実施例】
【００６６】
以下に、実施例に基づいて本発明をより詳細に説明するが、本発明はこれらの実施例によって限定されるものではない。なお、以下の実施例及び比較例で得られた試験片の特性及び評価は次のようにして測定した。
【００６７】
［耐酸化性（ＯＩＴ）］
熱分析装置（ティー・エイ・インスツルメント・ジャパン（株）製「Ｑ２０」）を用いて、実施例及び比較例で得られた試験片の酸化誘導時間（分）を測定した。測定は、室温〜２１０℃、昇温速度９９．９℃／分において、窒素雰囲気を５０ｍｌ／分で酸素を供給して酸素雰囲気に切り換えて行った。また、１１０℃の温水に試験片を３０００時間及び５０００時間浸漬させる前後において、酸化誘導時間（分）を測定した。
【００６８】
［融解熱量］
熱分析装置（ティー・エイ・インスツルメント・ジャパン（株）製「Ｑ２０００」）を用いて、１１０℃の温水にそれぞれ３０００時間及び７０００時間浸漬した試験片の融解熱量を測定した。詳しくは、２ｍｇの試料について、窒素雰囲気下（５０ｍｌ／分）、昇温速度１０℃／分で昇温し、室温〜１６０℃で見られる吸熱ピークに対して熱量を算出した。熱量の算出は、ポリエチレンの融解ピークの面積を積分し、ポリエチレンの含有量で除した値を算出した。
【００６９】
［透過電子顕微鏡（ＴＥＭ）観察］
電界放出型透過電子顕微鏡（日本電子（株）製「ＪＥＭ−２１０Ｍ」）を用いて、温水に３０００時間浸漬させる前後の試験片について、任意の１０個の球晶サイズを測定し、平均値を算出した。
【００７０】
［ラマンによる結晶性分布］
１１０℃の温水に７０００時間浸漬した試験片について、ラマンによる結晶性パラメーターの分散度を以下の条件で算出し、初期との変化率を算出した。
【００７１】
（条件）
使用装置：ＲＥＮＩＳＨＡＷ社製「ｉｎＶｉａ  Ｒｅｆｌｅｘ／ＳｔｒｅａｍＬｉｎｅ  Ｐｌｕｓ」
励起光波長：５３２ｎｍ
空間分解能：１．３μｍ
測定範囲：５０μｍ×５０μｍ（総測定点数：１６００）
結晶性パラメーター：結晶性のピーク１２９５ｃｍ−１と非晶性のピーク１３０５ｃｍ−１の強度比：Ｉ（１２９５ｃｍ−１）／Ｉ（１３０５ｃｍ−１）を算出し、１６００点の測定結果の分散度（δ）を算出した。この分散度は、結晶性のばらつきを示すパラメーターである。
【００７２】
［引張試験］
ＪＩＳ  Ｋ７１３９に準拠し、ダンベル型試験片を作製し、引張試験機（インストロン社製「万能試験機」）を用いて、試験速度１００ｍｍ／分で引張試験を行ない、破断伸びを測定した。なお、試験片は、１１０℃の温水に７０００時間浸漬させ、浸漬による変化を評価した。
【００７３】
比較例１
射出成形機（（株）ニイガタマシンテクノ製「ＮＮ１０００」）を用いて、シリンダー温度２４０℃、スクリュー回転数が５０ｒｐｍのもと、トップフィーダーからポリエチレン（ＡＳＴＭ  Ｄ１２３８規格のＰＥ−ＲＴ、メルトマスフローレイト０．６４ｇ／１０分、密度０．９３３ｋｇ／ｍ３、結晶化度５８．１％）を投入し、溶融混練して試験片を作製した。
【００７４】
比較例２
射出成形機のサイドフィーダーから、ポリエチレン９７重量部に対して３重量部の割合でポリシラン（鎖状末端封止ポリメチルフェニルシラン、重量平均分子量６００、末端：トリメチルシリル基）をポリエチレンに添加して混練する以外は比較例１と同様にして試験片を作製した。
【００７５】
実施例１
射出成形機のサイドフィーダーから、ポリエチレン９７重量部に対して３重量部の割合でポリシラン（大阪ガスケミカル（株）製「ＳＩ−１０−２０」、末端が封止されてない直鎖状ポリメチルフェニルシラン、重量平均分子量１６００）をポリエチレンに添加して混練する以外は比較例１と同様にして試験片を作製した。
【００７６】
実施例２
射出成形機のサイドフィーダーから、ポリエチレン９７重量部に対して３重量部の割合でポリシラン（大阪ガスケミカル（株）製「ＳＩ−１０−１０」、末端が封止されてない直鎖状ポリメチルフェニルシラン、重量平均分子量１６３００）をポリエチレンに添加して混練する以外は比較例１と同様にして試験片を作製した。
【００７７】
比較例１〜２及び実施例１〜２で得られた試験片の耐酸化性（ＯＩＴ）、融解熱量及び球晶サイズ、比較例１及び実施例１〜２で得られた試験片の結晶性分布（δの変化率）を評価した結果を表１に示す。
【００７８】
【表１】
0006484102.tif 000004
【００７９】
表１の結果から明らかなように、耐酸化性を示すＯＩＴは、実施例の試験片は、比較例の試験片よりも、７０００時間の耐久試験後において１．５〜２倍程度高く、耐酸化性が長期使用後でも維持されていた。特に、低分子量のポリシランを添加して比較例２では、７０００時間でほぼ無添加の比較例１と同様な値になっており、高分子量のポリシランを添加した実施例１及び２では顕著に耐久性が向上していた。
【００８０】
ＤＳＣによる融解熱量については、比較例及び実施例のいずれにおいても、融解熱量が増加し、結晶性は向上していた。
【００８１】
一方、ＴＥＭについては、比較例１及び２では、浸漬前にマイクロレベルで球晶が観察され、比較例１では浸漬後に球晶の成長が確認できたのに対して、実施例１及び２では浸漬前後のいずれでも球晶が観察されなかったため、仮に球晶が成長していたとしても、０．１μｍ未満であり、実施例１及び２では組織は微細化したと推定できる。ＴＥＭ観察した結果を図１〜４に示す。これらの図から明らかなように、図３及び４では球晶が観察できないのに対して、図１及び２ではラメラ晶が放射状に成長した球晶が観察できる。
【００８２】
さらに、ラマンによる結晶性の分布について、比較例１では７０００時間の試験後で分散度が４倍以上に大きくなり、結晶構造のムラが顕著に大きくなったのに対して、実施例１及び２では変化率は３０％以内であった。
【００８３】
以上より、実施例１及び２においては、酸化防止性が顕著で、１１０℃、７０００時間の温水浸漬後でも、この効果が顕著であることが特徴的であった。また、結晶構造において、比較例では浸漬後の結晶構造にムラが生じて不均一な組織に変化するのに対して、実施例では、球晶が観察されないほど微細化し、結晶構造にムラが生じないのが特徴的であった。低分子量のポリシランを添加した比較例２とは異なり、実施例では、核剤的な効果でポリエチレンの組織が変化したことを示している。
【００８４】
なお、結晶構造のムラは、結晶域と非晶域の界面において欠陥や応力集中をもたらすことになり、伸びの低下につながる。伸びの低下は、割れの生じ易さに直結し、温水配管のような内圧（応力）がかかった環境では、酸化などの化学的な劣化がない場合でも、長期使用によって結晶化による割れが発生する可能性がある。そこで、結晶核剤の種類による破断伸びの影響について、次のように実験を行った。
【００８５】
比較例３
試験片中のポリシランの割合を３重量％から１重量％又は０．５重量％に変更する以外は比較例２と同様の方法で試験片を作製した。
【００８６】
実施例３
試験片中のポリシランの割合を３重量％から１重量％又は０．５重量％に変更する以外は実施例１と同様の方法で試験片を作製した。
【００８７】
実施例４
試験片中のポリシランの割合を３重量％から１重量％又は０．５重量％に変更する以外は実施例２と同様の方法で試験片を作製した。
【００８８】
比較例３及び実施例３〜４で得られた試験片について引張試験を行い、破断伸びを測定した結果を表２及び図５〜７に示す。なお、比較例１の試験片についても破断伸びを測定した結果を表２及び図５〜７に併せて示す。
【００８９】
【表２】
0006484102.tif 000005
【００９０】
表２及び図５〜７から明らかなように、温水に浸漬後、比較例３の試験片では、５０００時間を超える辺りから急激に破断伸びが低下するのに対して、実施例の試験片では破断伸びの低下は抑制された。
【産業上の利用可能性】
【００９１】
本発明の結晶核剤は、各種のポリオレフィンで形成された成形体の製造に利用できる。さらに、前記結晶核剤を含む成形体は、温水に対する耐久性を向上できるため、内部で水と接触する各種成形体に利用でき、例えば、水を流通させる水道用や温水用の配管やタンクなどに利用でき、加熱水に対する耐久性に優れる点から、給湯器（温水器）や暖房器における温水用配管やタンク（特に温水用配管）に好適に利用できる。
【図１】
0006484102.tif 000006
【図２】
0006484102.tif 000007
【図３】
0006484102.tif 000008
【図４】
0006484102.tif 000009
【図５】
0006484102.tif 000010
【図６】
0006484102.tif 000011
【図７】
0006484102.tif 000012